(57)【要約】【課題】内部への塗料溶液の浸入や、オイルシールなどへの塗料溶液の付着を防止して、ミッションなどの組立部品を塗装が要求されない箇所を除いてカチオン電着塗装によって塗装する。【解決手段】塗料溶液の浸入および付着を防止する部位を被覆した状態で組立部品を電着槽の塗料溶液に浸漬し、組立部品をカチオン電着塗装する。【選択図】  図２
2004332032.tif 000002
【特許請求の範囲】
【請求項１】
塗料溶液の浸入および付着を阻止する部位を被覆した状態で組立部品を電着槽の塗料溶液に浸漬し、組立部品をカチオン電着塗装することを特徴とする組立部品の塗装方法。
【発明の詳細な説明】
【０００１】
【発明の属する技術分野】
本発明は、ミッションなどの組立部品をカチオン電着塗装する塗装方法に関するものである。
【０００２】
【従来の技術】
従来、ミッションなどの組立部品は、塗装ガンから組立部品に向けて塗料をミスト状に噴出させることにより、塗装されるようになっている。
【０００３】
このような塗装ガンによる吹き付け塗装は、塗料の吹き付けにくい箇所において、塗膜の薄い部分や、塗装ムラが発生する場合があり、その結果、塗膜の薄い部分や塗装ムラ箇所から錆が生じ易いという欠点があった。
【０００４】
一方、カチオン電着塗装は、被塗装物を水溶性塗料溶液に浸漬して陰極とし、塗料を陽極として直流電流を印加し、被塗装物に塗膜を形成させる塗装方法であって、塗装が被塗装物の狭い空隙にまで浸透し、全面に均一な塗膜が形成されるものである。カチオン電着塗装による塗膜は、弱アルカリ性を呈し、たとえ塗膜が部分的に損傷を受けても鉄との不動態を形成し、錆の進行を妨げる性質を有する特徴があり、塗装ガンによる吹き付け塗装に比較して防錆効果が格段に高く、近年、広く採用されるようになっている。
【０００５】
【発明が解決しようとする課題】
ところが、ミッションなどの組立部品をカチオン電着塗装する場合、組立部品を電着槽の塗料溶液中に浸漬することによって組立部品の内部にまで塗料が浸入することがある。例えば、ミッションなどの組立部品には、その組立に際してゴム栓やシールキャップなどが装着されているが、乾燥炉の熱によってゴム栓などが硬化した場合、シール効果を発揮できなくなり、塗料が内部に浸入するおそれがある。また、乾燥炉の熱によって組立部品の内圧が上昇することにより、ゴム栓などが脱落することがあり、その場合も内部に塗料が浸入する。
【０００６】
一方、組立部品に設けられたオイルシールなどに塗料が付着すると、オイルシールなどが変形したり、変質するおそれがあり、変形、変質した場合、組立部品の性能を維持できない可能性が生じる。また、シャフトなどが塗装されると、嵌め合い寸法が変化し、連結対象に連結できない場合が発生する。
【０００７】
本発明はこのような問題点に鑑みてなされたもので、組立部品内部への塗料溶液の浸入や、オイルシールなどへの塗料溶液の付着を確実に防止しつつ、塗装が要求されない箇所を除いてミッションなどの組立部品を防錆効果の大きなカチオン電着塗装によって塗装することのできる塗装方法を提供するものである。
【０００８】
【課題を解決するための手段】
本発明は、塗料溶液の浸入および付着を阻止する部位を被覆した状態で組立部品を電着槽の塗料溶液に浸漬し、組立部品をカチオン電着塗装することを特徴とするものである。
【０００９】
本発明によれば、ミッションなどの組立部品をカチオン電着塗装するのに先立って、組立部品の塗料溶液の浸入や付着を防止する部位をシリコンゴムチューブやパイプなどで被覆した後、組立部品を１個ずつ、あるいは、パレットに配置してパレットごと電着槽の塗料溶液中に浸漬し、カチオン電着塗装を行う。
【００１０】
この結果、被覆された部位を除いて組立部品は防錆効果の高いカチオン電着塗装によって塗装される。一方、組立部品の被覆された部位には、塗料溶液が付着することがなく、塗料溶液の付着による部品の変形や変質を確実に防止することができる。また、組立部品の内部に塗料溶液が浸入することもない。
【００１１】
ここで、組立部品に空気溜まりを形成することにより、組立部品の塗料溶液の浸入や付着を防止する部位と塗料溶液との接触を防止することも、被覆に含むものとする。
【００１２】
なお、塗装の際、組立部品が加熱されることに伴って圧力が上昇した内部空気をパイプを利用して電着槽の外部に導き、外気と吸排気できるようにすることが必要となる。
【００１３】
【発明の実施の形態】
以下、本発明の実施形態を図面を参照して説明する。
【００１４】
図１および図２には、本発明の組立部品の塗装方法の一実施形態であるミッションＭの塗装方法が示されている。
【００１５】
ミッションＭは、ハンガーＨにチェーンＴを介して懸吊され、図示しない搬送装置によって電着槽の塗料溶液Ｗ中に浸漬されるように搬送される。
【００１６】
ここで、ミッションＭのドライブシャフトｍ１には、軸受ＪおよびオイルシールＳが配設されており、ミッションＭを電着槽の塗料溶液Ｗに浸漬することにより、オイルシールＳに塗料溶液Ｗが付着すると、オイルシールＳが変形したり、変質するおそれがある。このため、ドライブシャフトｍ１を下方に向けた状態でミッションＭを立て吊りし、電着槽の塗料溶液Ｗ中に浸漬する。この際、ミッションＭの、ドライブシャフトｍ１の周囲を覆うカバーｍ２によって空気溜まりＡが形成されるため、空気によって被覆されたオイルシールＳに塗料が付着するのを確実に防止することができる。
【００１７】
一方、ドライブシャフトｍ１の外周面は、その先端から挿入されたシリコンゴム製パイプ１によって覆われている。すなわち、ミッションＭを立て吊りして電着槽の塗料溶液Ｗ中に浸漬した際、カバーｍ２によって空気溜まりＡが形成され、その空気溜まりＡ中に位置することになるドライブシャフトｍ１の段差部分を利用して、シリコンゴム製パイプ１の上端が係止されており、このため、シリコンゴム製パイプ１は、ドライブシャフトｍ１から脱落することなく保持されている。
【００１８】
したがって、ミッションＭを電着槽の塗料溶液Ｗ中に浸漬したとしても、ドライブシャフトｍ１に塗料Ｗが付着することはなく、塗料皮膜が形成されるのを防止できる。しかも、シリコンゴム製パイプ１を用いたことにより、鋼製パイプを用いる場合のように、パイプを蝶ボルトなどで止着する必要がなく、しかも、ネジ山の隙間から塗料溶液Ｗがパイプの内部に浸入し、ドライブシャフトｍ１の先端に付着することもない。
【００１９】
ところで、図３に示すように、ミッションＭには、エヤーブリーザパイプｍ３が付設されており、エヤーブリーザパイプｍ３を通してミッションＭの内部に塗料が浸入するのを防止するため、エヤーブリーザパイプｍ３には、ゴムホース２の一端が挿入されるとともに、ゴムクリップ３を介して止着されている。そして、ゴムホース２の他端は、塗料溶液Ｗの液面ＷＬを越えて上方に延出され、搬送装置のハンガーＨに懸架された金属製パイプ４に挿入されるとともに、同様にゴムクリップ３を介して止着されている。
【００２０】
したがって、乾燥炉で加熱されることによってミッションＭ内の圧力が上昇したとしても、圧力が上昇した内部空気は、エヤーブリーザパイプｍ３、ゴムホース２およびパイプ４を通して外部に排気され、一方、外部から空気がミッションＭの内部に導入されるため、吸排気することができる。また、ゴムホース２は、ゴムクリップ３を介してエヤーブリーザパイプｍ３およびパイプ４に止着されているため、離脱することがなく、ミッションＭ内部への塗料の浸入を確実に防止することができる。
【００２１】
なお、塗装後は、ドレン（図示せず）を抜いて、ミッションＭの内部への塗料の浸入を確認することが好ましい。
【００２２】
一方、ミッションＭには、図４に示すように、ポンプシャフトｍ４が設けられており、ポンプシャフトｍ４にも塗料皮膜が形成されるのを防止する必要がある。このため、ポンプシャフトｍ４の外周面も、その先端から挿入されたシリコンゴム製パイプ１’によって覆われている。したがって、ポンプシャフトｍ４部分が電着槽の塗料溶液Ｗ中に浸漬されたとしても、ポンプシャフトｍ４に塗料皮膜が形成されるのを防止することができる。この場合も、シリコンゴム製パイプ１を用いたことにより、鋼製パイプを用いる場合のように、パイプを蝶ボルトなどで止着する必要がなく、しかも、ネジ山の隙間から塗料溶液Ｗがパイプの内部に浸入することもない。
【００２３】
図５および図６には、本発明の組立部品の塗装方法の他の実施形態であるトルク車軸ＴＳの塗装方法が示されている。
【００２４】
このトルク車軸ＴＳは、先端部分（図６のハッチング部分）のみカチオン電着塗装される。このため、トルク車軸ＴＳは、塗装が必要な先端部分を下にしてパレット１０に設定間隔をおいて配列され、その上方からパイプ治具５が嵌挿された状態で、パレット１０ごと塗料溶液Ｗ中に浸漬される。
【００２５】
ここで、パイプ治具５は、パレット１０に支持可能な取付部材６と、取付部材６の下面に設定間隔をおいて、かつ、密封状態で連結された複数本の嵌合パイプ７と、からなり、パレット１０上に配列された各トルク車軸ＴＳにそれぞれ各嵌合パイプ７を嵌挿することができる。そして、パイプ治具５の取付部材６をパレット１０に支持した場合、カチオン電着塗装が必要な先端部分を残して各トルク車軸ＴＳの外周面が嵌合パイプ７によって覆われるように設定されている。
【００２６】
したがって、ハンガーＨにパッレット１０を懸吊して電着槽の塗料溶液Ｗ中に浸漬した場合、嵌合パイプ７の内部に空気溜まりＡが形成される。このため、カチオン電着塗装が必要な先端部分以外は、空気によって被覆され、塗料溶液Ｗが付着するのを確実に防止することができる。しかも、パレット１０にトルク車軸ＴＳを配列した後、パイプ治具５の嵌合パイプ７を嵌挿すればよく、格別な止着作業を行う必要がないことから、容易に作業を行うことができる。
【００２７】
図７には、本発明の組立部品の塗装方法のもう一つの実施形態であるミッションＭの塗装方法が示されている。
【００２８】
このミッションＭには、フレームを取り付けるための複数個の取付ボスｍ５が形成されており、取付ボスｍ５を除いてカチオン電着塗装される。このため、ミッションＭは、取付ボスｍ５の表面にシールテープ８が貼着された状態で、塗料溶液Ｗ中に浸漬される。
【００２９】
この結果、ボスｍ５にゴムパッキンなどをボルトを利用して取り付ける場合に比較して容易に作業を行うことができる。
【００３０】
【発明の効果】
以上のように本発明によれば、組立部品内部への塗料溶液の浸入や、オイルシールなどへの塗料溶液の付着を確実に防止して、防錆効果の大きなカチオン電着塗装によって、塗装が要求されない箇所を除いてミッションなどの組立部品を塗装することができる。
【図面の簡単な説明】
【図１】本発明の組立部品の塗装方法の一実施形態を一部省略して示す説明図である。
【図２】図１のＸ部の拡大図である。
【図３】本発明の組立部品の塗装方法の他の実施形態を示す正面図である。
【図４】本発明の組立部品の塗装方法の一実施形態の変形例を一部省略して示す説明図である。
【図５】本発明の組立部品の塗装方法のもう一つの実施形態を示す説明図である。
【図６】図６の部分拡大図である。
【図７】本発明の組立部品の塗装方法の異なる実施形態を示す概略説明図である。
【符号の説明】
１，１’  シリコンゴム製パイプ
２  ゴムホース
３  ゴムクリップ
４  金属製パイプ
５  パイプ治具
６  取付部材
７  嵌合パイプ
８  シールテープ
Ｍ  ミッション
ｍ１  ドライブシャフト
ｍ３  エヤーブリーザパイプ
ｍ４  ポンプシャフト
ｍ５  取付ボス
Ｗ  塗料溶液
Ａ  空気溜まり
【図１】
2004332032.tif 000003
【図２】
2004332032.tif 000004
【図３】
2004332032.tif 000005
【図４】
2004332032.tif 000006
【図５】
2004332032.tif 000007
【図６】
2004332032.tif 000008
【図７】
2004332032.tif 000009